ПОЛИМЕРНЫЙ МАТЕРИАЛ

1. Полимерный материал, который содержит термопластичную композицию, при этом композиция содержит непрерывную фазу, которая включает матричный полимер и силоксановый компонент, где силоксановый компонент содержит сверхвысокомолекулярный силоксановый полимер, который диспергирован в непрерывной фазе в форме дискретных доменов, где в термопластичной композиции определена поровая сеть, которая включает множество нанопор.
2. Полимерный материал по п. 1, где силоксановый компонент составляет от приблизительно 0,01 вес. % до приблизительно 15 вес. % термопластичной композиции.
3. Полимерный материал по п. 1, где силоксановый полимер характеризуется средневесовой молекулярной массой, составляющей приблизительно 100000 грамм на моль или больше.
5
4. Полимерный материал по п. 1, где силоксановый полимер характеризуется кинематической вязкостью, составляющей приблизительно 1 x 10 сантистоксов или больше.
3
1/2
4/2
5. Полимерный материал по п. 1, где силоксановый полимер содержит звенья RSiO и SiO, где R представляет собой функциональную или нефункциональную органическую группу.
6. Полимерный материал по п. 5, где R представляет собой алкил, арил, циклоалкил, ариленил, алкенил, циклоалкенил, алкокси или их комбинацию.
7. Полимерный материал по п. 1, где силоксановый компонент дополнительно содержит смолу-носитель.
8. Полимерный материал по п. 7, где смола-носитель составляет от приблизительно 30 вес. % до приблизительно 70 вес. % силоксанового компонента, и силоксановый полимер составляет от приблизительно 30 вес. % до приблизительно 70 вес. %.
9. Полимерный материал по п. 7, где смола-носитель включает полиолефин, сложный полиэфир или их комбинацию.
10. Полимерный материал по п. 1, где нанопоры характеризуются средним размером поперечного сечения, составляющим приблизительно 800 нанометров или меньше.
11. Полимерный материал по п. 1, где нанопоры характеризуются средним осевым размером, составляющим от приблизительно 100 до приблизительно 5000 нанометров.
12. Полимерный материал по п. 1, где матричный полимер включает сложный полиэфир.
13. Полимерный материал по п. 12, где сложный полиэфир представляет собой полиэтилентерефталат.
14. Полимерный материал по п. 1, где матричный полимер включает полиолефин.
15. Полимерный материал по п. 14, где полиолефин представляет собой гомополимер пропилена.
16. Полимерный материал по п. 14, где полиолефин представляет собой полимер этилена.
17. Полимерный материал по п. 1, где непрерывная фаза составляет от приблизительно 60 вес. % до приблизительно 99 вес. % термопластичной композиции.
18.  Полимерный материал по п. 1, где силоксановый полимер диспергирован в форме наноразмерных доменов.
19.  Полимерный материал по п. 1, где композиция дополнительно содержит добавку микровключения, диспергированную в непрерывной фазе в форме дискретных доменов.
20.  Полимерный материал по п. 1, где поровая сеть дополнительно включает микропоры.
21. Волокно, содержащее полимерный материал по любому из пп. 1—20.
22. Нетканое полотно, содержащее волокно по п. 21.
23.  Впитывающее изделие, которое включает по сути непроницаемый для жидкости слой, проницаемый для жидкости слой и впитывающую сердцевину, где по сути непроницаемый для жидкости слой, проницаемый для жидкости слой или оба из них включают полимерный материал по любому из пп. 1—20.
24. Способ образования полимерного материала, при этом способ включает
образование термопластичной композиции, которая содержит непрерывную фазу, которая включает матричный полимер и силоксановый компонент, где силоксановый компонент содержит сверхвысокомолекулярный силоксановый полимер, который диспергирован в непрерывной фазе в форме дискретных доменов; и
вытягивание в твердом состоянии термопластичной композиции с образованием поровой сети в ней, при этом поровая сеть включает множество нанопор.
25. Способ по п. 24, где термопластичную композицию вытягивают до степени вытягивания, составляющей от приблизительно 1,1 до приблизительно 25.
26. Способ по п. 24, где термопластичную композицию вытягивают при температуре, составляющей от приблизительно -50°C до приблизительно 150°C.
27. Способ образования волокна, при этом способ включает
образование термопластичной композиции, которая содержит непрерывную фазу, которая включает матричный полимер и силоксановый компонент, где силоксановый компонент содержит сверхвысокомолекулярный силоксановый полимер, который диспергирован в непрерывной фазе в форме дискретных доменов;
экструдирование композиции через капилляр с образованием волокна и
вытягивание волокна при температуре, которая ниже температуры плавления матричного полимера, с образованием тем самым поровой сети, которая включает множество нанопор.